СПОСОБ ИЗГОТОВЛЕНИЯ ПЛЕНОЧНОГО ЭЛЕКТРЕТА
METHOD FOR MANUFACTURING FILM ELECTRET

Изобретение относится к области технологий изготовления пленочных электретов и может бать использовано при производстве различных датчиков и преобразователей акустической энергии.
-3
2
Известен способ изготовления пленочного электрета из олигомерных термореактивных смол в процессе их отверждения путем воздействия дневного и ультрафиолетового излучения, в результате чего образуется поверхностный электрический заряд [1]. Недостатком указанного способа является трудно контролируемый процесс образования поверхностных зарядов и низкая величина его плотности порядка 5,2×10Кл/м
-7
-9
2
Известен способ изготовления пленочного электрета, включающем нанесение на металлический электрод слоя фторполимера, нанесение на поверхность фторполимера дискретного слоя, состоящего из изолированных друг от друга наноразмерных агрегатов титаносодержащих наноструктур, и последующее злектретирование в положительном коронном разряде, перед нанесением титаносодержащих наноструктур поверхность фторполимера обрабатывают плазмой высокочастотного емкостного разряда в атмосфере насыщенного водяного пара [2]. Недостатком указанного способа является сложный многостадийный процесс изготовления. Поверхностная плотность заряда 2×10- 5×10Кл/м.
Цель изобретения – стабильная и высокая плотность поверхностного заряда в пленочных электретах при более технологичном процессе их изготовления.
Искомый технический результат достигается за счет того, что в предлагаемом способе используются молекулы с большим дипольным моментом (металлокомплекса), интеркалированные в предварительно растворенную полимерную матрицу при последующем воздействии постоянного электрического поля, выдержка раствора полимерной матрицы, с интеркалированными молекулами, в электрическом поле продолжается до полного испарения растворителя.
В качестве металлокомплекса можно использовать порфины, циклены, амиды переходных элементов.
В качестве полимерной матрицы следует использовать полимеры, обладающие пленкообразующими свойствами, хорошей теплостойкостью и обеспечивающие надежную работу пленки при температурах выше 130 град Цельсия. К ним относятся поливинилхлорид, поликарбонат, эфиры целлюлозы и другие им подобные. Чтобы произошла интерколяция молекул с большим дипольным моментом полимерную матрицу предварительно растворяют. Выбор растворителя определяется природой полимера и металлокомплекса. Растворитель должен растворить то и другое.
Сущность изобретения состоит в том, что выдержка раствора полимерной матрицы, с интеркалированными молекулами, в электрическом поле продолжается до полного испарения растворителя.
На Фиг.1 изображена схема установки для реализации предлагаемого способа. Она состоит из кюветы-1, в которой находится раствор полимерной матрицы-2, содержащей металлокомплексы-3, электроды-4, создающие постоянное электрическое поле.
Последовательность операций при реализации заявленного способа состоит в следующем.
Пример 1. Получение электретного материала с использованием BiI-EP II:
для этого металлокомплекса можно использовать только полимеры, в которых нет остаточного содержания кислоты. В раствор металлокомплекса порфирина в ацетоне при перемешивании добавляли 1 г ПВА и растворяли при комнатной температуре при отсутствии света в течение 36 часов до получения однородной системы. Из полученного 4% раствора полимера в ацетоне, содержащем различные количества комплекса порфирина, готовили пленки методом сухого формования на стеклянную поверхность чашки Петри. Формование пленочного композита проводили при комнатной температуре в постоянном электрическом поле напряженностью 2–4 кВ/см до полного испарения растворителя . Полученные пленки толщиной 0.1–0.2 мм снимали с поверхности подложки и сушили до постоянной массы при 40 °С для удаления из матрицы остаточного ацетона.
Слой меди толщиной 100 нм наносили с двух сторон на сформованные пленки методом магнетронного распыления на плазмохимической установке МИР-2. При использовании висмут(III)-иод этиопорфирина II формирование пленокпроводили при постоянном спектральном контроле состояния металлокомплекса в растворе, в связи с низкой стабильностью этого металлопорфирина, и возможные следы кислоты как в растворителе, так и в полимере могут привести к деметаллированию металлокомплекса порфирина.
Пример2. Получение электретного материала с использованием TiOEP или VOEP
металлопорфирина
; 0,01 г растворяли в 15 мл тетрагидрофурана (ТГФ).
К 1 г поливинилхллорида (ПВХ) добавляли 0,25 мл пластификатора ДОФ, затем 10 мл растворителя ТГФ и оставляли для набухания полимера на 1 сутки. Затем к полученному раствору полимера приливали раствор металлопорфирина, перемешивали, контролировали по электронным спектрам поглощения состояние порфирина в растворе, и выливали полученный вязкий раствор на стеклянную поверхность чашки Петри, затем помещали ячейку с раствором в установку для получения пленок в электрическом поле (схема приведена на рис.). Формирование порфиринсодержащего полимерного композита проводили при комнатной температуре в постоянном электрическом поле напряжением 40 - 100 В/м до полного испарения растворителя.
Полученные полимерные пленки толщиной 0.1–0.3 мм снимали с поверхности подложки и сушили до постоянной массы при 40 °С для удаления из матрицы остаточного ТГФ. Затем методом магнетронного распыления наносили на поверхность пленки с двух сторон тонкий слой меди в качестве электрода.
Ограничением применения данной методики является растворимость порфиринов в выбранных растворителях, так, например, в случае увеличения концентрации TiOEP до 0,02 г наблюдается агрегация металлокомплекса порфирина и выпадение его в осадок в процессе формирования пленки.
Время существования электретного эффекта большое и определяется временем деградации полимерной матрицы.
-3
2
Измеренная начальная поверхностная плотность заряда 5,2×10Кл/м.
Источники информации
1. Марценюк В.В., Студенцов В.Н., Новые полимерные электреты на основе реактопластов. Пластические массы, № 3-4, 2019, С 47-49.
2. Патент RU 2 528 618 C1.